【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】
（ａ） 溶融プラスチック樹脂を提供し；
（ｂ） この溶融プラスチック樹脂を、入口および出口を有するオーバーフローダイに導き；
（ｃ） 溶融プラスチック樹脂を、前記オーバーフローダイを使用して溶融ウェブに成形し；
（ｄ） 前記オーバーフローダイから離れるように前記溶融ウェブを導き；そして
（ｅ） 前記溶融ウェブを冷却して固体シートを形成する
工程を包含している、高品質プラスチックシートの製造方法。
【請求項２】
溶融プラスチック樹脂のソースは押し出しによって供給される、請求項１記載の方法。
【請求項３】
樹脂は、アクリル酸、メタクリル酸およびそれらのエステルのホモポリマーまたはコポリマー；フェノキシエーテル；ポリフェニレンオキサイド樹脂；エポキシ樹脂、セルロース樹脂；ビニルポリマー；フルオロポリマー；ポリカーボネート；ポリスチレン；ポリオレフィン；ポリスルホン；ポリエーテルスルホン；ポリエーテルケトン；ポリエーテルイミド；ポリフェニレンスルフィド；ポリアリーレンエステル樹脂；ポリエステル；Ｎ−Ｈおよび／またはＮ−アルキルグルタルイミドのホモポリマーまたはコポリマー；アクリロニトリル−ブタジエン−スチレン樹脂；スチレン−アクリロニトリル樹脂；スチレン−無水マレイン酸樹脂；イミド化スチレン−無水マレイン酸；ポリアミド；およびそれらの混合物、からなる群から選ばれた熱可塑性樹脂である、請求項１記載の方法。
【請求項４】
熱可塑性樹脂は、ポリカーボネート；線状アクリルホモポリマーおよびコポリマー；環状ポリオレフィン；および線状イミド化アクリルホモポリマーおよびコポリマー、からなる群から選ばれる、請求項３記載の方法。
【請求項５】
アクリル酸、メタクリル酸およびそれらのエステルのコポリマーが、スチレンおよびその誘導体、Ｎ−アルキルマレイミド、アクリロニトリル、または酢酸ビニルと共重合したアクリル酸、メタクリル酸またはそれらのエステルを含んでいる、請求項３記載の方法。
【請求項６】
熱可塑性樹脂は、スチレン−アクリロニトリル−ポリグルタルイミド、ポリカーボネート−ポリエステル、ポリメチルメタクリレート−ポリ（フッ化ビニリデン）およびポリスチレン−ポリ（フェニレンオキサイド）、からなる群から選ばれた樹脂の混合物である、請求項３記載の方法。
【請求項７】
４００ｍｍにわたる長さで１０％以下の厚さの変動を有する、厚さが２５ｍｍ以下、収縮率が０．０５％以下、波うち価Ｗｙが１．０μ以下、およびあらさ値Ｒｑが５０ｎｍ以下である、光学的品質のプラスチックシート。
【請求項８】
厚さが１０〜５０００μである、請求項７のプラスチックシート。
【請求項９】
厚さが５０〜１０００μである、請求項８のプラスチックシート。
【請求項１０】
複屈折率が０．０００２以下である、請求項７のプラスチックシート。
【請求項１１】
複屈折率が０．００００５以下である、請求項１０のプラスチックシート。
【手続補正２】
【補正対象書類名】明細書
【補正対象項目名】００３９
【補正方法】変更
【補正の内容】
【００３９】
本発明は以下の態様を含む。
（１）（ａ） 溶融プラスチック樹脂を提供し；
（ｂ） この溶融プラスチック樹脂を、入口および出口を有するオーバーフローダイに導き；
（ｃ） 溶融プラスチック樹脂を、前記オーバーフローダイを使用して溶融ウェブに成形し；
（ｄ） 前記オーバーフローダイから離れるように前記溶融ウェブを導き；そして
（ｅ） 前記溶融ウェブを冷却して固体シートを形成する
工程を包含している、高品質プラスチックシートの製造方法。
（２） 溶融プラスチック樹脂のソースは押し出しによって供給される、前記（１）記載の方法。
（３） 樹脂は、アクリル酸、メタクリル酸およびそれらのエステルのホモポリマーまたはコポリマー；フェノキシエーテル；ポリフェニレンオキサイド樹脂；エポキシ樹脂、セルロース樹脂；ビニルポリマー；フルオロポリマー；ポリカーボネート；ポリスチレン；ポリオレフィン；ポリスルホン；ポリエーテルスルホン；ポリエーテルケトン；ポリエーテルイミド；ポリフェニレンスルフィド；ポリアリーレンエステル樹脂；ポリエステル；Ｎ−Ｈおよび／またはＮ−アルキルグルタルイミドのホモポリマーまたはコポリマー；アクリロニトリル−ブタジエン−スチレン樹脂；スチレン−アクリロニトリル樹脂；スチレン−無水マレイン酸樹脂；イミド化スチレン−無水マレイン酸；ポリアミド；およびそれらの混合物、からなる群から選ばれた熱可塑性樹脂である、前記（１）記載の方法。
（４） 熱可塑性樹脂は、ポリカーボネート；線状アクリルホモポリマーおよびコポリマー；環状ポリオレフィン；および線状イミド化アクリルホモポリマーおよびコポリマー、からなる群から選ばれる、前記（３）記載の方法。
（５） アクリル酸、メタクリル酸およびそれらのエステルのコポリマーは、スチレンおよびその誘導体、Ｎ−アルキルマレイミド、アクリロニトリル、または酢酸ビニルと共重合したアクリル酸、メタクリル酸またはそれらのエステルを含んでいる、前記（３）記載の方法。
（６） 熱可塑性樹脂は、スチレン−アクリロニトリル−ポリグルタルイミド、ポリカーボネート−ポリエステル、ポリメチルメタクリレート−ポリ（フッ化ビニリデン）およびポリスチレン−ポリ（フェニレンオキサイド）、からなる群から選ばれた樹脂の混合物である、前記（３）記載の方法。
（７）（ａ） 溶融プラスチック樹脂を提供するためのソース；
（ｂ） 長さおよび幅を有するオーバーフローダイであって、前記ダイは、頂点に達する実質的に卵形の断面、導管の開口、および前記導管の開口と連結した計量装置を含み、溶融プラスチック樹脂は、導管の開口を通ってダイの中に流れ、計量装置を通ってダイの外へ流れ、そしてダイの側面のまわりに流れて、前記頂点において溶融ウェブを形成する、前記のダイ；
（ｃ） 前記ソースから前記オーバーフローダイに、前記溶融プラスチック樹脂を送出するための手段；および（ｄ） 前記溶融ウェブを、前記オーバーフローダイから遠くに導くための誘導手段を包含する、高品質のプラスチックシートを製造するための装置。
（８） 前記溶融プラスチック樹脂を前記ソースから前記オーバーフローダイに供給するための供給手段を更に含んでいる、前記（７）記載の装置。
（９） 供給手段はギアタイプの溶融ポンプを含んでいる、前記（８）記載の装置。
（１０） 異物の粒子を除くためのフィルターを更に含んでおり、前記フィルターは、前記ソースと前記オーバーフローダイとの間に設置されている、前記（７）記載の装置。
（１１） 前記誘導手段に近接して冷却手段を更に含んでいる、前記（７）の装置。
（１２） 前記（１）の方法によって製造された、光学的品質のプラスチックシート。
（１３） 高品質のプラスチックシートを形成するのに有用なオーバーフローダイであって、前記オーバーフローダイは、内面および外面を有し、そして（ａ） ダイの外面によって形成され、かつ１組のダイリップスを含んでいるオーバーフロー表面；
（ｂ） 前記オーバーフロー表面に連結された２つの外部側面；
（ｃ） ２つの外部側面の合流点によって形成され、かつ前記オーバーフロー表面に実質的に対立して位置している頂点、ただし、ダイは実質的に卵形の断面を有しており；
（ｄ） 外部から内部への導管の開口；および（ｅ） ダイの内部に位置した計量装置、ただし、計量装置は、前記導管の開口および前記オーバーフロー表面と連結されている、を含んでいる、前記オーバーフローダイ。
（１４） ４００ｍｍにわたる長さで１０％以下の厚さの変動を有する、厚さが２５ｍｍ以下、収縮率が０．０５％以下、波うち価Ｗｙが１．０μ以下、およびあらさ値Ｒｑが５０ｎｍ以下である、光学的品質のプラスチックシート。
（１５） 厚さが１０〜５０００μである、前記（１４）のプラスチックシート。
（１６） 厚さが５０〜１０００μである、前記（１５）のプラスチックシート。
（１７） 複屈折率が０．０００２以下である、前記（１４）のプラスチックシート。
（１８） 複屈折率が０．００００５以下である、前記（１７）のプラスチックシート。
次の実施例は、本発明の更に種々な面を例示するために提示されており、すべての点において本発明の範囲を限定することは意図されていない。